(57)【要約】【課題】インデンの新規製造方法として、インダンからインデンを効率良く製造可能なインダンの脱水素方法を提供すること。【解決手段】インダン及び分子状水素を含む原料ガスを脱水素触媒に接触させて、インデンを含む反応生成物を得る脱水素工程を備え、脱水素触媒が、アルミニウムを含有する担体と当該担体に担持された担持金属とを有し、担持金属が第１４属金属元素及び白金を含み、脱水素触媒における白金に対する第１４属金属元素の原子比が、８．０以下である、インデンの製造方法。【選択図】なし【特許請求の範囲】
【請求項１】
インダン及び分子状水素を含む原料ガスを脱水素触媒に接触させて、インデンを含む反応生成物を得る脱水素工程を備え、
前記脱水素触媒が、アルミニウムを含有する担体と当該担体に担持された担持金属とを有し、
前記担持金属が第１４属金属元素及び白金を含み、
前記脱水素触媒における白金に対する第１４属金属元素の原子比が、８．０以下である、インデンの製造方法。
【請求項２】
前記脱水素触媒における白金に対する第１４属金属元素の原子比が、３．５以上７．０以下である、請求項１に記載の製造方法。
【請求項３】
前記第１４属金属元素がスズである、請求項１又は２に記載の製造方法。
【請求項４】
前記第１４属金属元素及び前記白金が、塩素原子を含まない金属源を用いて前記担体に担持されたものである、請求項１〜３のいずれか一項に記載の製造方法。
【請求項５】
前記原料ガスにおける前記インダンに対する前記分子状水素のモル比が、３．５以下である、請求項１〜４のいずれか一項に記載の製造方法。
【請求項６】
テトラヒドロインデンの脱水素反応により、インダンを得る原料合成工程を更に備える、請求項１〜５のいずれか一項に記載の製造方法。
【発明の詳細な説明】
【技術分野】
【０００１】
本発明は、インデンの製造方法に関する。
【背景技術】
【０００２】
インデンは、クマロン・インデン樹脂や光学樹脂の原料として工業的に有用な物質である。インデンの製造方法としては、コールタール留分からインデンを回収する方法が知られているが、コールタール留分にはベンゾニトリル、ベンゾフラン等の数多くの不純物が含まれており、蒸留による分離回収方法では、特に沸点の近似したベンゾニトリルを分離して高純度のインデンを得ることは困難である。高純度のインデンを製造する方法として、テトラヒドロインデンの直接脱水素化反応による方法が知られている（特許文献１〜３）。
【先行技術文献】
【特許文献】
【０００３】
【特許文献１】特開２０００−６３２９８号公報
【特許文献２】特開２０００−６３２９９号公報
【特許文献３】特開２０１３−１３３２９３号公報
【発明の概要】
【発明が解決しようとする課題】
【０００４】
本発明は、インデンの新規製造方法として、インダンからインデンを効率良く製造可能なインダンの脱水素方法を提供することを目的とする。
【課題を解決するための手段】
【０００５】
本発明者らは、特定の脱水素触媒を用い、分子状水素の共存下で脱水素反応を行うことで、インダンからインデンを効率良く製造することができることを見出し、本発明を完成させるに至った。一般的に、脱水素反応では、分子状水素を共存させると熱力学的平衡制約の観点から収率が低下することが知られている。しかし、本発明者らは、特定の脱水素触媒を用いた場合、敢えて分子状水素を共存させることで、インダンの脱水素反応における反応効率が向上し、インデンを収率良く得ることができることを見出した。
【０００６】
本発明の一側面は、インダン及び分子状水素を含む原料ガスを脱水素触媒に接触させて、インデンを含む反応生成物を得る脱水素工程を備えるインデンの製造方法に関する。この製造方法において、上記脱水素触媒は、アルミニウムを含む担体と、当該担体に担持された担持金属とを有し、上記担持金属は第１４属金属元素及び白金を含み、上記脱水素触媒における白金に対する第１４属金属元素の原子比は、８．０以下である。
【０００７】
一態様において、上記脱水素触媒における白金に対する第１４属金属元素の原子比は、３．５以上７．０以下であってよい。
【０００８】
一態様において、上記第１４属金属元素はスズであってよい。
【０００９】
一態様において、上記第１４属金属元素及び上記白金は、塩素原子を含まない金属源を用いて上記担体に担持されたものであってよい。
【００１０】
一態様において、上記原料ガスにおける上記インダンに対する上記分子状水素のモル比は、３．５以下であってよい。
【００１１】
一態様に係る製造方法は、テトラヒドロインデンの脱水素反応により、インダンを得る原料合成工程を更に備えていてよい。
【発明の効果】
【００１２】
本発明によれば、インデンの新規製造方法として、インダンからインデンを効率良く製造可能なインダンの脱水素方法が提供される。
【発明を実施するための形態】
【００１３】
以下、本発明の好適な一実施形態について説明するが、本発明は下記の実施形態に限定されるものではない。
【００１４】
本実施形態に係るインデンの製造方法は、インダン及び分子状水素（以下、単に水素ともいう。）を含む原料ガスを脱水素触媒に接触させて、インデンを含む反応生成物を得る脱水素工程を備える。
【００１５】
本実施形態において、脱水素触媒は、アルミニウム（Ａｌ）を含む担体と、当該担体に担持された担持金属とを有している。また、担持金属は、第１４属金属元素及び白金（Ｐｔ）を含んでいる。また、脱水素触媒における白金に対する第１４属金属元素の原子比は８．０以下である。
【００１６】
本実施形態に係る製造方法によれば、効率良くインダンからインデンを製造することができる。なお、一般的に、脱水素反応では、分子状水素を共存させると熱力学的平衡制約の観点から収率が低下することが知られている。しかし、本発明者らは、特定の脱水素触媒を用いた場合、敢えて分子状水素を共存させることで、インダンの脱水素反応における反応効率が向上することを見出した。すなわち、本実施形態に係る製造方法によれば、特定の脱水素触媒を用い、且つ、水素を共存させることで、インデンを効率良く製造することができる。
【００１７】
以下、本実施形態における脱水素触媒について詳述する。
【００１８】
本実施形態で用いる脱水素触媒は、アルミニウムを含む担体と、担体に担持された担持金属とを含む触媒である。担持金属には、第１４属金属元素及び白金が含まれる。ここで、第１４属金属元素とは、ＩＵＰＡＣ（国際純正応用化学連合）の規定に基づく長周期型の元素の周期表における周期表第１４族に属する金属元素を意味する。第１４族金属元素としては、例えば、スズ（Ｓｎ）及び鉛（Ｐｂ）が挙げられる。
【００１９】
脱水素触媒の調製方法は特に限定されず、担体に第１４属金属元素を担持させた後、白金を更に担持させる方法であってよく、担体に白金を担持させた後、第１４属金属元素を更に担持させる方法であってもよく、担体に第１４属金属元素及び白金を同時に担持させる方法であってもよい。
【００２０】
担体は、アルミニウムを含む無機酸化物担体であることが好ましい。担体は、例えば、アルミナ（Ａｌ２Ｏ３）を含む担体であってよく、Ａｌと他の金属との複合酸化物を含む担体であってもよい。より具体的には、例えば、金属酸化物担体は、アルミナ、ＡｌとＭｇとの複合酸化物、ＡｌとＳｎとの複合酸化物、ＡｌとＰｂとの複合酸化物、ＡｌとＺｎ、Ｓｅ、Ｆｅ、Ｉｎ等との複合酸化物などの金属酸化物を含む担体であってよい。担体におけるＡｌの含有量は、担体の全質量基準で２５質量％以上であってよく、５０質量％以上であることが好ましい。Ａｌを含有する無機酸化物担体としては、例えば、アルミナ、アルミナマグネシア、シリカアルミナ、ジルコニアアルミナ、スピネル型構造物（マグネシウムスピネル）等の無機酸化物を含む担体が挙げられる。
【００２１】
担体の調製方法は特に制限されず、例えば、ゾルゲル法、共沈法、水熱合成法等が挙げられる。
【００２２】
担体の比表面積は、例えば３０ｍ２／ｇ以上であってよく、５０ｍ２／ｇ以上であることが好ましい。これにより、インダンの転化率がより向上する傾向がある。また、担体の比表面積は、例えば１０００ｍ２／ｇ以下であってよく、５００ｍ２／ｇ以下であることが好ましい。このような比表面積を有することで、工業的に好適に利用可能な十分な強度を有する担体とすることができる。なお、担体の比表面積は、窒素吸着法を用いたＢＥＴ比表面積計で測定される。
【００２３】
脱水素触媒において、第１４属金属元素及び白金を含む担持金属は、それぞれが単一の酸化物として存在していてよく、他の金属との複合酸化物として存在していてもよく、金属塩又は金属単体として存在していてもよい。
【００２４】
脱水素触媒は、担体に、金属源（担持金属を含有する化合物）を用いて担持金属を担持させたものであってよい。
【００２５】
白金源としては、例えば、例えば、テトラアンミン白金（ＩＩ）酸、テトラアンミン白金（ＩＩ）酸塩（例えば、硝酸塩等）、テトラアンミン白金（ＩＩ）酸水酸化物溶液、ジニトロジアンミン白金（ＩＩ）硝酸溶液、ヘキサヒドロキソ白金（ＩＶ）酸硝酸溶液、ヘキサヒドロキソ白金（ＩＶ）酸エタノールアミン溶液等が挙げられる。白金源は、白金（白金）を有し、塩素原子を有しない化合物であることが好ましい。
【００２６】
白金の担持量は、脱水素触媒の全量基準で０．１質量％以上であり、好ましくは０．５質量％以上である。また、白金の担持量は、脱水素触媒の全量基準で５．０質量％以下であり、好ましくは３．０質量％以下である。このような担持量であると、触媒上で形成される白金粒子が脱水素反応に好適なサイズとなり、単位白金重量あたりの白金表面積が大きくなるため、より効率的な反応系が実現できる。
【００２７】
第１４族金属元素の一例としてスズが挙げられる。スズ源としては、例えば、スズ酸ナトリウム、スズ酸カリウム等が挙げられる。スズ源は、スズ（Ｓｎ）を有し、塩素原子を有しない化合物であることが好ましい。
【００２８】
脱水素触媒において、白金（Ｐｔ）に対する第１４属金属元素（Ｍ）の原子比（Ｍ／Ｐｔ）は、８．０以下であり、好ましくは６．５以下であり、さらに好ましくは５．０以下である。また、白金（Ｐｔ）に対する第１４属金属元素（Ｍ）の原子比（Ｍ／Ｐｔ）は、好ましくは１．０以上であり、より好ましくは３．５以上である。原子比が上記範囲であると、インデンの収率が一層向上する傾向がある。
【００２９】
脱水素触媒は、第１４属金属元素及び白金以外の他の金属元素を更に含有していてもよい。他の金属元素としては、例えば、リチウム（Ｌｉ）、ナトリウム（Ｎａ）、カリウム（Ｋ）、マグネシウム（Ｍｇ）、カルシウム（Ｃａ）、亜鉛（Ｚｎ）、鉄（Ｆｅ）、インジウム（Ｉｎ）、セレン（Ｓｅ）、アンチモン（Ｓｂ）、ニッケル（Ｎｉ）、ガリウム（Ｇａ）等が挙げられる。
【００３０】
担持金属の担持方法は特に限定されず、例えば、含浸法、沈着法、共沈法、混練法、イオン交換法、ポアフィリング法が挙げられる。
【００３１】
担持方法の一態様を以下に示す。まず、担持金属の前駆体（金属源）を含む溶液に担体を加え、溶液を含んだ担体を混練する。その後、乾燥により溶媒を除去し、得られた固体を焼成することで、担持金属を担体上に担持させることができる。
【００３２】
担持金属の前駆体は、塩素原子を含まない金属源であることが好ましい。塩素原子を含まない金属源を前駆体に用いることで、触媒調整時の装置の腐食を防止できる。
【００３３】
焼成は、例えば、空気雰囲気下又は酸素雰囲気下で行うことができる。焼成は一段階で行ってもよく、二段階以上の多段階で行ってもよい。焼成温度は、担持金属の前駆体を分解可能な温度であればよく、例えば２００〜１０００℃であってよく、４００〜８００℃であってもよい。なお、多段階の焼成を行う場合、少なくともその一段階が上記焼成温度であればよい。他の段階での焼成温度は、例えば上記と同じ範囲であってよく、１００〜２００℃であってもよい。
【００３４】
脱水素触媒は、成形性を向上させる観点から、成形助剤を更に含有していてもよい。成形助剤は、例えば、増粘剤、界面活性剤、保水材、可塑剤、バインダー原料等であってよい。
【００３５】
脱水素触媒の形状は特に限定されず、例えば、ペレット状、顆粒状、ハニカム状、スポンジ状等の形状であってよい。また、脱水素触媒は、押出成形法、打錠成型法等の方法で成形されたものであってよい。
【００３６】
次いで、本実施形態における脱水素工程について詳述する。
【００３７】
脱水素工程は、インダン及び分子状水素（以下、単に水素ともいう。）を含む原料ガスを脱水素触媒に接触させて、インデンを含む反応生成物を得る工程である。脱水素工程では、インダンの少なくとも一部が脱水素反応によりインデンに変換される。本実施形態では、原料ガスが水素を含むため、水素存在下で脱水素反応が進行する。
【００３８】
原料ガスにおいて、インダンに対する分子状水素のモル比（分子状水素／インダン）は、５．０以下であることが好ましく、３．５以下であることより好ましい。これにより、熱力学的平衡制約の影響が小さくなり、脱水素反応がより効率良く進行する傾向がある。また、原料ガスにおけるインダンに対する分子状水素のモル比（分子状水素／インダン）は、０．０１以上であることが好ましく、０．０５以上であることがより好ましい。これにより、分子状水素の存在によって奏される上述の効果がより顕著に得られ、インデンを高収率で得ることができる。
【００３９】
原料ガスは、インダン及び分子状水素以外に、窒素、アルゴン等の不活性ガスを更に含有していてもよい。また、原料ガスは、スチームを更に含有していてもよい。また、原料ガスは、一酸化炭素、炭酸ガス、アルカン類、オレフィン類等を更に含有していてもよい。インダン及び分子状水素以外の他の成分の合計含有量は、例えば、インダンに対して１０．０倍モル以下であってよく、インダンに対して５．０倍モル以下が好ましく、０であってもよい。
【００４０】
脱水素工程では、例えば、脱水素触媒が充填された反応器を用い、当該反応器に原料ガスを流通させることにより脱水素反応を実施してよい。反応器としては、固体触媒による気相反応に用いられる種々の反応器を用いることができる。反応器としては、例えば、固定床断熱型反応器、ラジアルフロー型反応器、管型反応器等が挙げられる。
【００４１】
脱水素反応の反応形式は、例えば、固定床式、移動床式又は流動床式であってよい。これらのうち、設備コストの観点から固定床式が好ましい。
【００４２】
原料ガスを脱水素触媒に接触させる際の温度（脱水素反応の反応温度、又は、反応器内の温度ということもできる。）は、反応効率の観点から、例えば３５０〜８００℃であってよく、４００〜７００℃であってよく、４５０℃〜６５０℃であってよい。反応温度が３５０℃以上であれば、インダンの平衡転化率が低くなりすぎないため、インデンの収率が一層向上する傾向がある。反応温度が８００℃以下であれば、コークの生成速度が抑制され、脱水素触媒の高い活性をより長期にわたって維持することができる。
【００４３】
原料ガスを脱水素触媒に接触させる際の圧力（脱水素反応の反応圧力、又は、反応器内の圧力ということもできる。）は、例えば０．０１〜４．０ＭＰａであってよく、０．０３〜０．５ＭＰａであってよく、０．０１〜０．３ＭＰａであってよい。反応圧力が上記範囲にあれば脱水素反応が進行し易くなり、一層優れた反応効率が得られる傾向がある。
【００４４】
脱水素工程を、原料を連続的に供給する連続式の反応形式で行う場合、質量空間速度（以下、「ＷＨＳＶ」という。）は、０．０１ｈ−１以上であってよく、０．１ｈ−１以上であってもよい。このようなＷＨＳＶであると、インダンの転化率をより高くすることができる。また、ＷＨＳＶは１００ｈ−１以下であってよく、２０ｈ−１以下であってもよい。このようなＷＨＳＶであると、反応器サイズをより小さくできる。ここで、ＷＨＳＶとは、連続式の反応装置における、脱水素触媒の質量Ｗに対する原料の供給速度（供給量／時間）Ｆの比（Ｆ／Ｗ）である。なお、原料及び触媒の使用量は、反応条件、触媒の活性等に応じて更に好ましい範囲を適宜選定してよく、ＷＨＳＶは上記範囲に限定されるものではない。
【００４５】
本実施形態に係る製造方法は、テトラヒドロインデンの脱水素反応により、インダンを得る原料合成工程を更に備えていてもよい。
【００４６】
このような製造方法では、反応器の下流側に上述の脱水素触媒（以下、第二の脱水素触媒ともいう。）を充填し、反応器の上流側にテトラヒドロインデンをインダンに変換するための脱水素触媒（以下、第一の脱水素触媒ともいう。）を充填してもよい。上述の脱水素触媒（第二の脱水素触媒）は、インダンからインデンへの脱水素反応の反応活性に優れるため、第二の脱水素触媒の前段に第一の脱水素触媒を充填することで、テトラヒドロインデンからインデンを効率良く製造することができる。
【００４７】
第一の脱水素触媒としては、テトラヒドロインデンの脱水素反応を触媒する固体触媒を特に制限なく用いることができる。例えば、第一の脱水素触媒としては、脱水素反応の触媒として用いられるクロム／Ａｌ２Ｏ３系触媒、白金／Ａｌ２Ｏ３系触媒、Ｆｅ−Ｋ系触媒、酸化的脱水素反応の触媒としてよく用いられるＢｉ−Ｍｏ系触媒等を用いることができる。
【００４８】
以上説明したように、本実施形態に係る製造方法によれば、分子状水素の共存下、特定の脱水素触媒を用いることで、高いインデン収率を得ることができる。そのため、本実施形態に係る製造方法によれば、インダンからインデンを効率良く製造することができる。このため、本実施形態に係る製造方法は、インデンを工業的に製造する場合に、非常に有用である。
【実施例】
【００４９】
以下、実施例により本発明をより具体的に説明するが、本発明は実施例に限定されるものではない。
【００５０】
［触媒合成例１］
＜脱水素触媒Ａの調製＞
市販のγ−アルミナ（日揮触媒化成製）２０．０ｇと、硝酸マグネシウム六水和物（和光純薬工業製、Ｍｇ（ＮＯ３）２・６Ｈ２Ｏ）２５．１ｇを水（約１５０ｍｌ）に溶解した水溶液とを混合し、エバポレータにて約５０℃で水を除去した。その後、１３０℃で一晩乾燥させ、５５０℃で３時間焼成を行い、続けて８００℃で３時間焼成を行った。得られた焼成物と、硝酸マグネシウム六水和物（和光純薬工業製、Ｍｇ（ＮＯ３）２・６Ｈ２Ｏ）２５．１ｇを水（約１５０ｍｌ）に溶解した水溶液とを混合し、エバポレータにて約５０℃で水を除去した。その後、１３０℃で一晩乾燥させ、５５０℃で３時間焼成を行い、続けて８００℃で３時間焼成を行った。これにより、スピネル型構造を有するアルミナ−マグネシア担体を得た。なお、得られたアルミナ−マグネシア担体は、Ｘ線回折測定により、２θ＝３６．９、４４．８、５９．４、６５．３ｄｅｇにＭｇスピネルに由来する回折ピークが確認された。
【００５１】
上記アルミナ−マグネシア担体５．０ｇに対し、あらかじめスズ酸ナトリウム（キシダ化学製、Ｎａ２ＳｎＯ３・３Ｈ２Ｏ）０．３７ｇを１０ｍｌの水に溶解した水溶液を混合し、脱水素触媒が調製された後の最終的なスズ担持量が２．７質量％になるようスズを含浸担持した。その後、１３０℃で一晩乾燥させ、５５０℃で３時間焼成を行ったのち、繰り返し水で洗浄した。次いで、ジニトロジアンミン白金（ＩＩ）硝酸溶液（田中貴金属工業製、［Ｐｔ（ＮＨ３）２（ＮＯ２）２］／ＨＮＯ３）を用いて、白金の担持量が１．０質量％になるよう白金を含浸担持し、１３０℃で一晩乾燥させ、５５０℃で３時間焼成を行い、脱水素触媒Ａを得た。
【００５２】
［触媒合成例２］
＜脱水素触媒Ｂの調製＞
スズの担持量を８．３質量％、白金の担持量が３．０質量％になるように担持したこと以外は、触媒合成例１と同様にして、脱水素触媒Ｂを作製した。
【００５３】
［触媒合成例３］
＜脱水素触媒Ｃの調製＞
スズの担持量が１．８質量％になるように担持したこと以外は、触媒合成例１と同様にして、脱水素触媒Ｃを作製した。
【００５４】
［触媒合成例４］
＜脱水素触媒Ｄの調製＞
スズの担持量が５．５質量％になるように担持したこと以外は、触媒合成例１と同様にして、脱水素触媒Ｄを作製した。
【００５５】
（実施例１）
２．０ｇの脱水素触媒Ａを管型反応器に充填し、反応管を固定床流通式反応装置に接続した。反応管を５１５℃まで昇温した後、分子状水素を９９ｍＬ／ｍｉｎで流通させながら、０．５時間保持した。その後、インダン（東京化成工業(株)製）及び水素をそれぞれ反応器に供給し、反応温度５１５℃、０．１ＭＰａにてインダンの脱水素反応を行った。反応器に供給される組成を、インダン：水素（Ｈ２）＝１．０：０．２（モル比）とした。ＷＨＳＶは、３．０ｈ−１とした。
【００５６】
反応開始時から３００分が経過した時点で、脱水素反応の生成物を管型反応器から採取した。なお、反応開始時とは、原料の供給が開始された時間である。採取された生成物を、水素炎検出器を備えたガスクロマトグラフ（ＦＩＤ−ＧＣ）を用いて分析した。前記ガスクロマトグラフに基づき、採取された生成物の各成分（単位：質量％）を定量した。結果を表１に示す。
【００５７】
インダンの転化率、インデンの選択率及びインデンの収率は、下記式（１）、式（２）及び式（３）で定義される。
ｒＣ＝｛１−（ｍ１／ｍ０）｝×１００      （１）
ｒＳ＝｛ｍ２／（ｍ０−ｍ１）｝×１００      （２）
ｒＹ＝（ｍ２／ｍ０）×１００      （３）
式（１）におけるｒＣはインダンの転化率（％）である。ｍ０は、原料中に存在するインダンのモル数である。ｍ１は、生成物中に残存するインダンのモル数である。式（２）におけるｒＳはインデンの選択率（％）である。ｍ２は生成物に含まれるインデンのモル数である。式（３）におけるｒＹはインデンの収率（％）である。
【００５８】
（実施例２）
脱水素触媒Ａに代えて２．０ｇの脱水素触媒Ｂを管型反応器に充填したこと、及び、原料組成をインダン：水素（Ｈ２）＝１．０：２．５（モル比）としたこと以外は、実施例１と同様にして脱水素反応を実施した。結果を表１に示す。
【００５９】
（実施例３）
脱水素触媒Ａに代えて２．０ｇの脱水素触媒Ｂを管型反応器に充填したこと、及び、原料組成をインダン：水素（Ｈ２）＝１．０：０．６（モル比）としたこと以外は、実施例１と同様にして脱水素反応を実施した。結果を表１に示す。
【００６０】
（実施例４）
脱水素触媒Ａに代えて２．０ｇの脱水素触媒Ｂを管型反応器に充填したこと以外は、実施例１と同様にして脱水素反応を実施した。結果を表１に示す。
【００６１】
（実施例５）
脱水素触媒Ａに代えて２．０ｇの脱水素触媒Ｃを管型反応器に充填したこと以外は、実施例１と同様にして脱水素反応を実施した。結果を表１に示す。
【００６２】
（比較例１）
２．０ｇの脱水素触媒Ｂを管型反応器に充填し、反応管を固定床流通式反応装置に接続した。反応管を５１５℃まで昇温した後、分子状水素を９９ｍＬ／ｍｉｎで流通させながら、０．５時間保持した。続いて、反応管を５１５℃に保持しながら、Ｎ２及びスチーム（水）の混合ガス（Ｎ２：スチーム＝１．０：２．１（モル比））を１５４ｍＬ／ｍｉｎで３０分間流通した。その後、インダン（東京化成工業(株)製）、Ｎ２及びスチーム（水）をそれぞれ反応器に供給し、反応温度５１５℃、０．１ＭＰａにてインダンの脱水素反応を行った。反応器に供給される組成をインダン：Ｎ２：スチーム（水）＝１．０：０．３：２．３（モル比）とした。ＷＨＳＶは、３．０ｈ−１とした。
【００６３】
反応開始時から３００分が経過した時点で、脱水素反応の生成物を管型反応器から採取した。なお、反応開始時とは、原料の供給が開始された時間である。採取された生成物を、水素炎検出器を備えたガスクロマトグラフ（ＦＩＤ−ＧＣ）を用いて分析した。前記ガスクロマトグラフに基づき、採取された生成物の各成分（単位：質量％）を定量した。結果を表２日に示す。
【００６４】
（比較例２）
脱水素触媒Ｂに代えて脱水素触媒Ｃを用いたこと以外は、比較例１と同様にして脱水素反応を行った。結果を表２に示す。
【００６５】
（比較例３）
脱水素触媒Ｂに代えて脱水素触媒Ｄを用いたこと以外は、比較例１と同様にして脱水素反応を行った。結果を表２に示す。
【００６６】
（比較例４）
脱水素触媒Ａに代えて脱水素触媒Ｄを用いたこと以外は実施例１と同様にして脱水素反応を行った。結果を表２に示す。
【００６７】
【表１】
2019189586.tif 000002
【００６８】
【表２】
2019189586.tif 000003